REVENDICATIONS 1. Article précurseur d'un matériau composite comprenant une matrice polymérique et au moins un fil et/ou fibres de renfort, ledit article comprenant au moins un fil et/ou des fibres de renfort et au moins un fil et/ou des fibres de matrice polymérique caractérisé en ce que : - ledit fil et/ou lesdites fibres de renfort sont en matériau de renfort et comprennent éventuellement une partie en polyamide thermoplastique, - ledit fil et/ou lesdites fibres de matrice polymérique sont en polyamide thermoplastique, et en ce que, - ledit polyamide thermoplastique dudit fil et/ou desdites fibres de renfort et/ou dudit fil et/ou desdites fibres de matrice polymérique comprend au moins un polyamide à structure étoile comportant : . des chaînes macromoléculaires étoiles comprenant un ou plusieurs coeurs et au moins trois branches ou trois segments polyamides liés à un coeur, + le cas échéant des chaînes macromoléculaires polyamides linéaires, + l'indice de fluidité en phase fondue du polyamide à structure étoile, mesuré selon la norme ISO 1133 à 2750C sous 100 g de charge étant supérieur à 20 g/10 min. 2. Article composé selon la revendication 1, caractérisé en ce que le rapport en poids entre les chaînes macromoléculaires étoiles et la somme des chaînes macromoléculaires étoiles et des chaînes linéaires dans le polyamide à structure étoile, est compris entre 0,1 et 1. 3. Article composé selon l'une des revendications précédentes, caractérisé en ce que ledit polyamide à structure étoile est obtenu par copolymérisation d'un mélange de monomères comprenant au moins : a) des monomères de formule générale (1) suivante : b) des monomères de formules générales (lia) et (lIb) suivantes : c) éventuellement des monomères de formule générale (III) suivante : dans lesquelles : - R1 est un radical hydrocarboné comprenant au moins 2 atomes de carbone, linéaire ou cyclique, aromatique ou aliphatique et pouvant comprendre des hétéroatomes, - A est une liaison covalente ou un radical hydrocarboné aliphatique pouvant comprendre des hétéroatomes et comprenant de 1 à 20 atomes de carbone, - Z représente une fonction amine primaire ou une fonction acide carboxylique, - Y est une fonction amine primaire quand X représente une fonction acide carboxylique ou - Y est une fonction acide carboxylique quand X représente une fonction amine primaire, - R2, R3 identiques ou différents représentent des radicaux hydrocarbonés aliphatiques, cycloaliphatiques ou aromatiques substitués ou non comprenant de 2 à 20 atomes de carbone et pouvant comprendre des hétéroatomes, - m représente un nombre entier compris entre 3 et 8. 4. Article composé selon l'une des revendications 1 ou 2, caractérisé en ce que ledit polyamide à structure étoile est obtenu par extrusion d'un polyamide du type de ceux obtenus par polymérisation des lactames et/ou aminoacides avec le composé de formule (1). 5. Article selon l'une des revendications 3 à 4, caractérisé en ce que A représente un radical méthylène, polyméthylénique ou polyoxyalkylénique. 6. Article selon l'une des revendications 3 à 5, caractérisé en ce que le composé de formule (1) est choisi parmi la 2,2, 6, 6-tétra- (p-carboxyéthyl)- cyclohexanon, l'acide trimésique, la 2,4, 6-tri- (acide aminocaproique)-1, 3,5triazine, la 4-aminoéthyle-1, 8-octanediamine. 7. Article selon l'une des revendications précédentes, caractérisé en ce que le polyamide à structure étoile présente une masse moléculaire en nombre au moins égale à 15 000. 8. Article selon l'une des revendications précédentes, caractérisé en ce que le fil-et/ou les fibres-matrice sont obtenus à partir d'un mélange du polyamide à structure étoile et d'un polyamide linéaire. 9. Article selon l'une des revendications précédentes, caractérisé en ce qu'il comporte également au moins un fil-et/ou des fibres-matrice en polyamide linéaire. 10. Article selon l'une des revendications 8 ou 9, caractérisé en ce que le polyamide linéaire est un polyamide ou copolyamide aliphatique et/ou semicristallin choisi dans le groupe comprenant le PA 4.6, PA 6, PA 6.6, PA 6.9, PA 6. 10, PA 6. 12, PA 6.36, PA 11, PA 12 ou un polyamide ou copolyamide semiaromatique semicristallin choisi dans le groupe comprenant les polyphtalamides, et les mélanges de ces polymères et de leurs copolymères. 11. Article selon l'une des revendications précédentes, caractérisé en ce que le rapport massique en polyamide à structure étoile, dans le fil-et/ou les fibres-matrice, est préférentiellement compris entre 0,4 et 1. 12. Article selon la revendication précédente, caractérisé en ce que le rapport massique est au moins égal à 0,6. 13. Article selon l'une des revendications précédentes, caractérisé en ce que le fil-et/ou les fibres-matrice comprennent également des additifs, tels que des ignifugeants, des fluidifiants, des stabilisants chaleur et lumière, des cires, des pigments, des nucléants, des antioxydants, des modificateurs de la résistance aux chocs ou analogues. 14. Article selon l'une des revendications précédentes, caractérisé en ce que le fil et/ou les fibres de renfort sont choisis parmi les fils et/ou les fibres de carbone, de verre, d'aramides et de polyimides. 15. Article selon l'une des revendications précédentes, caractérisé en ce que le fil et/ou les fibres de renfort sont un fil et/ou des fibres naturels, choisis parmi les fils et/ou les fibres de sisal, de chanvre, de lin. 16. Article selon l'une des revendications précédentes, caractérisé en ce qu'il comporte également un matériau en poudre précurseur de matrice. 17. Article selon la revendication précédente, caractérisé en ce que ledit matériau en poudre précurseur de matrice est un polyamide. 18. Article selon l'une des revendications précédentes, caractérisé en ce qu'il est sous forme de fils continus ou coupés, de rubans, de mats, de tressés, de tissus, de tricots, de nappes, de multiaxiaux, de non-tissés et/ou de formes complexes comprenant plusieurs des formes précitées. 19. Matériau composite caractérisé en ce qu'il est obtenu à partir d'un article selon l'une des revendications précédentes, par fusion au moins partielle du fil-et/ou des fibres-matrice. 20. Matériau composite selon la revendication précédente, caractérisé en ce qu'il présente un taux de renfort massique compris entre 25 et 80 %. 21. Produit semi-fini caractérisé en ce qu'il est obtenu par un procédé de thermoformage ou de calandrage de l'article selon l'une des revendications 1 à 18, au cours duquel on fond au moins partiellement le fil-ou/et les fibres-matrice afin d'imprégner le fil et/ou les fibres de renfort. 22. Produit semi-fini selon la revendication 21, caractérisé en ce qu'il se présente sous forme de plaques ou de rubans. 23. Produit fini caractérisé en ce qu'il est obtenu par un procédé de thermoformage à la forme finale de l'article selon l'une des revendications 1 à 18, au cours duquel on fond au moins partiellement le fil-ou/et les fibres-matrice afin d'imprégner le fil et/ou les fibres de renfort. 24. Produit fini caractérisé en ce qu'il est obtenu par un procédé de formage ou de thermoformage à la forme finale du produit semi-fini selon l'une des revendications 21 ou 22.